(57)【特許請求の範囲】
【請求項１】
第２の部材（１２）を、折り畳みリム（２８）を有する第１の部材（１０）に連結するための方法であって、該折り畳みリム（１８）は該第１の部材から延在し、且つ、その内部に空気ギャップ（３０）を形成しており、
前記方法は、
前記第１の部材の折り畳みリムを、該第１の部材のみと接触する第１の電極と係合させ、
前記第２の部材を該第２の部材とのみ接触する第２の電極と係合させ、
前記折り畳みリム（２８）内に空気ギャップ（３０）が実質的に残されない状態まで該折り畳みリム（２８）を平坦にするのに十分な圧力下で、該折り畳みリム（２８）を前記第２の部材（１２）に対して押し付け、
前記折り畳みリムを完全にではなく部分的に溶解させることによって前記第１の部材（１０）及び前記第２の部材（１２）を一緒に抵抗溶接し、前記第２の部材（１２）及び前記折り畳みリム（２８）は、それらの密着接合表面（３４，３６）を各々形成し、該折り畳みリム（２８）は、該密着接合表面（３４，３６）に略平行に延在するその内部に空気ギャップ（３０）を形成し、
前記密着接合表面（３４，３６）に略垂直な方向に前記折り畳みリム（２８）を介して圧力を印加することにより、該折り畳みリム（２８）及び前記第２の部材（１２）の前記密着接合表面（３４，３６）を互いに対して押し付け、前記第１の部材（１０）及び前記第２の部材（１２）は、前記密着接合表面（３４、３６）と交差して該表面から延在する接合部（４２）を形成し、
前記第１の部材（１０）の前記折り畳みリム（２８）を、該折り畳みリム（２８）を超えて延在する一部分を有する第１の電極（３８）と係合させ、
前記密着接合表面（３４、３６）に略垂直な第１の方向に、前記第１の電極（３８）を用いて前記折り畳みリム（２８）に対して圧力を印加し、
前記第２の部材（１２）を第２の電極（４０）に係合させ、
前記第１の方向とは反対方向に、前記第２の電極（４０）を用いて前記第２の部材（１２）に対して圧力を印加し、
前記第１の部材（１０）及び前記第２の部材（１２）を抵抗加熱するため前記電極（３８、４０）の間に電流を印加し、
前記第１の部材（１０）及び前記第２の部材（１２）を一緒に抵抗溶接する間に、前記第１の電極（３８）を前記第２の電極（４０）に向かって、前記折り畳みリム（２８）を超えて延在する該第１の電極（３８）の前記一部分が前記第２の部材１２と接触する位置まで、移動させ、
前記折り畳みリム（２８）を超えて延在する前記第１の電極（３８）の前記一部分が前記第２の部材１２と接触した後にも、圧力及び電流を印加し続け、これにより、前記接合部（４２）の抵抗加熱を続行し、溶解した前記折り畳みリム（２８）からの前記材料の一部分を、前記第１の部材（１０）及び前記第２の部材（１２）の間の前記接合部（４２）内へと流れさせて、これら第１及び第２の部材を一緒に溶接する、各工程を備える、方法。
【請求項２】
第２の部材（１２）を、折り畳みリム（２８）を有する第１の部材（１０）に連結するための方法であって、該折り畳みリム（１８）は該第１の部材から延在し、且つ、その内部に空気ギャップ（３０）を形成しており、
前記方法は、
前記第１の部材の折り畳みリムを、該第１の部材のみと接触する第１の電極と係合させ、
前記第２の部材を該第２の部材とのみ接触する第２の電極と係合させ、
前記折り畳みリム（２８）内に空気ギャップ（３０）が実質的に残されない状態まで該折り畳みリム（２８）を平坦にするのに十分な圧力下で、該折り畳みリム（２８）を前記第２の部材（１２）に対して押し付け、
前記折り畳みリムを完全にではなく部分的に溶解させることによって前記第１の部材（１０）及び前記第２の部材（１２）を一緒に抵抗溶接し、前記第２の部材（１２）及び前記折り畳みリム（２８）は、それらの密着接合表面（３４，３６）を各々形成し、該折り畳みリム（２８）は、該密着接合表面（３４，３６）に略平行に延在するその内部に空気ギャップ（３０）を形成し、
前記密着接合表面（３４，３６）に略垂直な方向に前記折り畳みリム（２８）を介して圧力を印加することにより、該折り畳みリム（２８）及び前記第２の部材（１２）の前記密着接合表面（３４，３６）を互いに対して押し付け、
電気抵抗加熱により前記リム（２８）を柔らかくするため第１の期間に亘って、前記第１の部材（１０）及び前記第２の部材（１２）を通して、所定の圧力及び第１のレベルの電流を印加し、柔らかくなった前記リム（２８）を前記第２の部材（１２）に対抗させて変形させ、
前記折り畳みリム（２８）を少なくとも部分的に溶解し、前記第１の部材（１０）及び前記第２の部材（１２）の間に変形抵抗溶接部を形成するため十分な第２の期間に亘って前記第１のレベルの電流よりも高い第２のレベルの電流を印加する、各工程を備える、方法。
【請求項３】
前記折り畳みリム（２８）を実質的に完全に溶解するのに十分な期間に亘って前記第２のレベルの電流を印加する工程を更に備える、請求項２に記載の方法。
【請求項４】
前記第１のレベルの電流は、前記第２のレベルの電流の約半分である、請求項２に記載の方法。
【請求項５】
前記第１の期間及び前記第２の期間は、実質的に等しい長さの期間である、請求項２に記載の方法。
【請求項６】
前記第１の部材（１０）及び前記第２の部材（１２）は、前記密着接合表面（３４、３６）と交差して該表面から延在する接合部（４２）を形成し、前記圧力及び前記第２のレベルの電流は、溶解した前記折り畳みリム（２８）からの材料の一部分が前記接合部（４２）内へと流れ込み、前記第１の部材（１０）及び前記第２の部材（１２）を一緒に溶接するのに十分な期間に亘って維持される、請求項３に記載の方法。
【請求項７】
前記第１の部材（１０）及び前記第２の部材（１２）の前記接合部（４２）は、溶解した前記折り畳みリム（２８）からの材料の一部分を収容するため、該第１及び第２の部材の間にギャップを形成する、請求項６に記載の方法。
【請求項８】
前記第１の部材（１０）及び前記第２の部材（１２）のいずれも管状ではない部材である、請求項２に記載の方法。
【請求項９】
前記第１の部材（１０）は第１の管であり、前記第２の部材（１２）は第２の管であり、前記第２の管は長さ方向に延在する壁と長さ方向に延在しない部分とを有し、前記第２の電極（４０）は前記第２の管の前記長さ方向に延在しない部分とのみ接触して、前記第２の電極と前記第２の管の前記長さ方向に延在する壁との間に径方向のギャップを形成する、請求項２に記載の方法。
【請求項１０】
前記折り畳みリム（２８）を実質的に完全に溶解するのに十分な期間に亘って前記第２のレベルの電流を印加し、前記第１の部材（１０）及び前記第２の部材（１２）は、前記密着接合表面（３４、３６）と交差して該表面から延在する接合部（４２）を形成し、前記圧力及び前記第２のレベルの電流は、溶解した前記折り畳みリム（２８）からの材料の一部分が前記接合部（４２）内へと流れ込み、前記第１の部材（１０）及び前記第２の部材（１２）を一緒に溶接するのに十分な期間に亘って維持され、前記折り畳みリム（２８）及び前記第２の部材（１２）は、その対応する密着接合表面（３４、３６）を形成し、
前記第１の部材（１０）の前記折り畳みリム（２８）を、該折り畳みリム（２８）を超えて延在する一部分を有する第１の電極（３８）と係合させ、
前記密着接合表面（３４、３６）に略垂直な第１の方向に、前記第１の電極（３８）を用いて前記折り畳みリム（２８）に対して圧力を印加し、
前記第２の部材（１２）を第２の電極（４０）に係合させ、
前記第１の方向とは反対方向に、前記第２の電極（４０）を用いて前記第２の部材（１２）に対して圧力を印加し、
前記第１の部材（１０）及び前記第２の部材（１２）を抵抗加熱するため前記電極（３８、４０）の間に電流を印加し、
前記第１の部材（１０）及び前記第２の部材（１２）を一緒に抵抗溶接する間に、前記第１の電極（３８）を前記第２の電極（４０）に向かって、前記折り畳みリム（２８）を超えて延在する該第１の電極（３８）の前記一部分が前記第２の部材１２と接触する位置まで、移動させ、
前記折り畳みリム（２８）を超えて延在する前記第１の電極（３８）の前記一部分が前記第２の部材１２と接触した後にも、圧力及び電流を印加し続け、これにより、前記接合部（４２）の抵抗加熱を続行し、溶解した前記折り畳みリム（２８）からの前記材料の一部分を、前記第１の部材（１０）及び前記第２の部材（１２）の間の前記接合部（４２）内へと流れさせて、これら第１及び第２の部材を一緒に溶接する、各工程を備える、請求項２に記載の方法。
【発明の詳細な説明】
【技術分野】
【０００１】
本発明は、冶金技術に係り、より詳しくは、２つの部材を冶金技術で連結するための方法に関する。
【背景技術】
【０００２】
第１の金属部材を第２の金属部材に抵抗溶接すること（電気抵抗溶接としても知られている）は、既知の冶金プロセスであり、第１及び第２の部材は、非常に短い時間長で該部材を通して非常に大きい電流を流すことにより、該部材自体の電気抵抗の故に、半溶融又は溶解状態へと加熱され、次に、溶接電流が該部材に亘って印加されている間に、第１及び第２の部材を一緒に押し付けることにより、溶接される。抵抗溶接は、代替のブレーズ溶接又はガス吹管又は電気アークを使用した溶接方法と比較したとき、大体積の製造作業で、かなり信頼性の高い溶接を効率的且つ効果的に提供する点で多数の利点を持っている。
【０００３】
２つの連結部材の間の境界面の完全な抵抗溶接を達成するため、これらの部材は、溶接電流が印加されたときに該境界面のところで非常にきっちりと一緒に適合されなければならない。これらの部材をきっちりと合わせる必要性は、シート、管又は類似の形状部材の形態で、又は、部材の形状がかなり簡単な場合でさえも、大体積の製造の場合に薄く壁を形成された金属部材を経済的に抵抗溶接することを非常に困難にさせる。そのような部材は、抵抗溶接されるというよりも典型的にはブレーズ溶接又はアーク溶接される。
【０００４】
例えば、過去においては、金属シートを、該シートに所定角度で交差する管に連結する前には、連結されるべき部材同士が合致するエッジ又は表面は、これら部材の間の交差が、良好な溶接連結がなされることを可能にするため溶接前に十分にきっちりと合致するように３次元的輪郭に沿って切削又は処理されなければならなかった。合致するエッジ又は表面を処理するため使用される道具の圧力下で撓む傾向がある薄い壁が形成された部材において、上記のことを達成することは非常に困難となり得る。溶接前に受容可能なほどきっちりとした適合を達成するため部材のエッジを処理する製造コストは、部材それ自身を設計するための技術設計のコスト、及び、きっちりと適合した境界面を達成するように部材を機械加工するため使用される設備のコストと相俟って、望ましくないほど高くなる。
【０００５】
部材を機械加工することに関連するコストに加えて、過去においては、部材を所定位置に保持し、境界面に沿って圧力を印加するため、複雑な取り付け部品が必要とされていた。該境界面は、該境界面の抵抗溶接の間には、しばしば３次元的に延在する。
【０００６】
アナナンサナラニアンらによる「２つの部材を冶金的に取り付けるための方法」と題された、共有の米国特許出願番号０９／９６９，０６６号の出願は、２つの環形状部材の間の境界面を、一方の部材が第２の部材の孔に嵌合された状態で、抵抗溶接するための方法を提供しており、該方法は、ここで参照したことにより本願に組み込まれる。一方の部材は、長さ方向軸を有する貫通孔と、第１及び第２の長さ方向端部とを有する貫通孔と、該孔を取り囲む長さ方向に突出するフランジと、を備えている。第２の部材は、横方向に突出する中実の環状リムを備えている。第２の部材は、第１の部材内の孔を通って部分的に配置される。このとき、第１の部材のフランジは第２の部材のリムから突出し、溶接を形成するため電極を通して締め圧力及び電流が印加される。溶接部が形成された後、第２の部材のリムは、貫通孔の第１の長さ方向端部のところで第１の部材に着座されている。第２の部材を第１の部材内の孔に嵌合させ、第１及び第２の部材の間に、締り嵌合又は非締り嵌合のいずれかをもたらすためこの方法を使用することができる。溶接プロセスの間に、横方向に突出する中実の環状リムを長さ方向に圧縮し、長さ方向に突出するフランジを横方向に圧縮するため、電極を使用することができ、それにより第１及び第２の部材の間の境界面のところで高品質の抵抗溶接を作るのに十分にきっちりとした適合を達成することができる。
【０００７】
アナナンサナラニアンらに付与されたシリアル番号０９／９６９，０６６号により開示されたアプローチは、例えば管等の幾つかの管形状部材で良好に働き、上述された問題の多くを軽減する。しかし、非環形状部材の抵抗溶接を可能にすると共に、薄い壁が形成された環形状部材の抵抗溶接を更に容易にするための更なる改善が望まれている。
【特許文献１】米国特許出願シリアル番号０９／９６９，０６６号
【発明の開示】
【発明が解決しようとする課題】
【０００８】
従って、薄い壁が形成されたシート金属管及び類似の形状の抵抗溶接のための改善された方法が求められている。
【課題を解決するための手段】
【０００９】
本願発明は、折り畳みリムの内部に空気ギャップを形成する部材の一つに折り畳みリムを利用することにより、薄い壁が形成されたシート金属管及び類似形状の部材の抵抗溶接のための改善された方法を提供する。折り畳みリムは、折り畳みリム内に空気ギャップが実質的に残されない状態まで該折り畳みリムを平坦にするのに十分な圧力下で、他の部材に対して押し付けられ、これらの部材が一緒に溶接される。
【００１０】
本願発明の実施により、薄い壁が形成されたシート金属管と類似の形状の部材とは、そのような薄い壁が形成された部材を連結するため従来の方法で要求されたものよりも部材の間の溶接前近接嵌合のための必要性がかなり少なくても溶接することができる。本願発明は、非環状形状の部材に関しても使用することができる。
【００１１】
２つの部材のうち第１の部材に形成された折り畳みリムと、第２の部材とは、密着接合表面を形成し、折り畳みリムの内部の空気ギャップは、これらの密着接合表面に略平行に延在する。本方法は、密着接合表面に略垂直な方向に折り畳みリムを通して圧力を印加することにより、折り畳みリムと第２の部材の密着接合表面を互いに対して押し付ける工程を更に備えている。
【００１２】
第１及び第２の部材は、互いの間に、密着接合表面と交差し、該表面から延在する、接合部を形成する。本方法は、第１の部材の折り畳みリムを、該折り畳みリムを越えて延在するその一部分を有する第１の電極と係合させ、密着接合表面に略垂直な第１の方向に第１の電極を用いて折り畳みリムに対して圧力を印加する、各工程を更に備えている。第２の部材は、第２の電極と係合され、圧力は、第２の電極を用いて第２の部材に対して第１の方向とは反対方向に印加される。次に、第１及び第２の部材の抵抗加熱のため電極の間に電流が印加され、第１及び第２の部材を抵抗加熱しつつ、第１の電極は、第２の電極に向かって移動され、折り畳みリムを越えて延在する第１の電極の一部分が第２の部材と接触するところまで至る。折り畳みリムを越えて延在する第１の電極の一部分が第２の部材と接触した後、圧力及び電流は印加され続けられ、これにより、接合部の抵抗加熱を続行し、溶解した折り畳みリムからの材料の一部分を、第１及び第２の部材の間の接合部へと流れ込ませ、第１及び第２の部材を一緒に溶接する。
【００１３】
第１及び第２の部材を介した圧力及び第１のレベルの電流は、電気抵抗加熱によりリムを柔らかくし該柔らかくされたリムを第２の部材に対抗させて変形させるため、第１の期間に亘って印加され続けられてもよい。折り畳みリムを少なくとも部分的に溶解し、第１及び第２の部材の間の変形抵抗溶接部を形成するのに十分な第２の期間に亘って、第１のレベルの電流よりも高い第２のレベルの電流が印加されてもよい。本方法は、折り畳みリムを実質的に完全に溶解するのに十分な期間に亘って第２のレベルの電流を印加する工程を更に備えている。第１及び第２の部材は、密着接合表面と交差し、該表面から延在する、接合部を形成する。所定圧力及び第２のレベルの電流が、溶解された折り畳みリムからの材料の一部分を接合部内に流れ込ませ、第１及び第２の部材を一緒に溶接するのに十分な期間に亘って維持される。
【００１４】
本願発明の前述した特徴及び利点、並びに、他の特徴及び利点は、添付図面と関連付けて次の実施例に関する詳細な説明を読むとき更に明らかとなろう。詳細な説明及び図面は、本願発明の単なる例示にしか過ぎず、これに限定されるものではない。本願発明の範囲は、添付された請求の範囲及びその均等の範囲により画定される。
【実施例】
【００１５】
図１Ａ乃至図１Ｃは、第２の管１２の形態にある、第２の薄い壁のシート金属部材を、「変形抵抗溶接」と称するプロセスにより、第１の管１０の形態にある、第１の薄い壁シート金属部材に連結するための本願発明の一例としての実施例を順番に表している。
【００１６】
第２の管１２は、長さ方向軸１４と、第２の管１２の内側表面１６及び外側表面１８と、を形成する。第２の管１２の、図１乃至３に示された、下側軸端部は、長さ方向軸１４に対し略横方向に延在する環形状フランジ２０を形成するため外側に形成されている。
【００１７】
第１の管１０は、内側表面２４、外側表面２６を有する環状壁２２を備え、該環境壁２２の一部分は、長さ方向軸１４に対し略横方向に、第１の管１０の外側表面２６から径方向外側に延在する折り畳みリム２８を形成するように形成されている。第１の管１０の壁２２の内側表面２４は、折り畳みリム２８の内部で空気ギャップ３０を形成する。図１乃至３に示されるように、第１の管１０の壁２２の上側端部は、環形状フランジ２０の内部に第２の管１２の開放端部へ挿入するため、折り畳みリム２８から長さ方向に延在する、その先導部３２を備えている。
【００１８】
第２の部材１０の環形フランジ２０の下側表面と、折り畳みリム２８の上側表面とは、密着接合した（即ち、合致した）表面３４、３６を各々形成する。折り畳みリム２８内の空気ギャップ３０は、第１の管１０及び第２の管１２を一緒に抵抗溶接する前及び後の両方において、密着接合表面３４、３６に略平行な方向に延在する。
【００１９】
上述され、図１Ａに示されるように、第１の管１０の先導部３２が第２の管１２内に挿入され、密着接合表面３４、３６が互いに接触した状態で、折り畳み２８を平坦にするのに十分な圧力の下で、第２の部材１２の環状フランジ２０に対抗して折り畳みリム２８を、図１Ｂに示されるように、折り畳みリム２８内に空気ギャップ３０が事実上残されていない状態となるまで押し付け、第１の部材１０及び第２の部材１２を一緒に抵抗溶接することにより、第１の管１０及び第２の管１２の間に溶接接合部が形成される。
【００２０】
折り畳みリム２９を第１の電極３８に係合させ、密着接合表面３４、３６に略垂直な第１の方向に、第１の電極３８を用いて折り畳みリム２８に対して圧力を印加すると同時に、第２の電極４０を用いて第２の部材１２の環状フランジ２０に係合させ、第１の方向と反対方向にフランジ２０に対して圧力を印加することにより、折り畳みリム２８は環状フランジ２０に対して押し付けられる。電極３８、４０を通して十分な圧力を印加し、第１及び第２の電極３８、４０の少なくとも１つを他の電極３８、４０に向かって移動させることにより折り畳みリム２８が平坦化され、それと共に、第１及び第２の部材１０、１２の間に電流を印加して、密着接合表面３４、３６のところで、平坦化された折り畳みリム２８内の内側表面２４の一部分の間に冶金的な結合が形成される温度まで第１及び第２の部材１０、１２を抵抗加熱することにより、第１及び第２の管１０、１２を一緒に抵抗溶接する。
【００２１】
材料及び接合部の形態によっては、電気抵抗加熱によりリム２８を柔らかくし、柔らかくされたリム２８を、電極３８、４０により発揮された圧力の下で、第２の部材１２に対して変形させるため、第１の期間に亘って、第１及び第２の部材１０、１２を通して、所定圧力及び第１のレベルの電流を印加することが有利となる。第１のレベルの電流よりも高い第２のレベルの電流が、折り畳まれたリム２８を少なくとも部分的に溶解させ、第１及び第２の部材１０、１２の間に変形抵抗溶接を形成するのに十分な第２の期間に亘って印加される。
【００２２】
第１及び第２の部材１０、１２の密着接合表面３４、３６の間に形成された空間は、密着接合表面３４、３６の間に小さなギャップを提供するため、きっちりとした圧入嵌合又はより緩い嵌合のいずれであってもよい接合部４２を部材１０、１２の間に形成する。接合部４２の抵抗溶接のため第２のレベルに維持される時間長さは、特定の接合部にとって望ましい溶解の度合いに依存する。
【００２３】
図１Ｃに示された接合部に関して、第２のレベルにおける圧力及び電流は、折り畳みリム２８を事実上完全に溶解するのに十分な時間長さに亘って所定レベルに維持され、折り畳みリム２８からの溶解された材料を、第１及び第２の管１０、１２の間の接合部４２へと押し付ける。折り畳みリム２８の完全な溶解、及び、溶解した折り畳みリム２８から接合部４２への材料の流れを容易にするため、第１の電極３８は、折り畳みリムを越えて径方向に延在するその一部分４４を備え、電極の加圧及び移動が変形抵抗溶接プロセスの間にも続行されるとき、折り畳みリム２８を超えて延在する第１の電極３８の一部分４４が第２の部材１２のフランジ２０と接触するようにする。第１の電極３８が第２の管１２と接触した状態に移動されたとき、接合部４２の抵抗加熱が続行され、その間に、溶解した折り畳みリム２８からの材料の一部分は、接合部４２へと押し付けられ、これにより、溶解材料の、第１及び第２の部材１０、１２の間の接合部４２内への溶解材料の流れを容易にし、該第１及び第２の部材を一緒に溶接する。この態様では、溶解材料を、かなり長い接合部４２を通って流れさせることができ、接合されるべき部材１０、１２を、完全で高品質の溶解部が形成されることを確実にするため最適な温度に維持することができる。
【００２４】
幾つかの接合部では、密着接合表面３４、３６と、折り畳みリム２８内の第１の要素１０の内側表面２４とが一緒に抵抗溶接され、その結果、図１Ｂに表されるように、補強溶接リムを有する接合部を生じさせるように、折り畳みリム２８を完全に溶解するのではなく、折り畳みリム２８を部分的に溶解するのに十分な長さだけ、圧力及び第２のレベルの電流を維持するのが望ましい。
【００２５】
接合部を柔らかくするため第１の期間の間に第１の温度に加熱し、次に、溶接の間に折り畳みリム２８を完全に溶解するため第２の期間に亘って第２のレベルの電流で接合部を加熱し続けるのが望ましい場合、折り畳みリム２８の成形の間に印加される電流の第１のレベルは、溶接の間に印加される第２のレベルの電流のおおよそ半分であり、第１及び第２の期間は、ほぼ同一期間であり得るということが見出された。成形及び溶接作業のいずれか一方又は両方の間に電流をパルス発信することが幾つかの材料には望ましい。特定の電流レベル及び加熱期間は、勿論、次の例により示されるように、接合部の形状、部材のために使用される材料、部材の物理的形状及び厚さを始めとした因子に依存して変動する。
【００２６】
【表１】
0004405922.tif 000002
【００２７】
【表２】
0004405922.tif 000003
当業者は、これまでのところ詳細に説明された一例としての実施例とは異なり、本願発明の範囲内に、本願発明を多数の構成で実施することができることを理解するであろう。例えば、本方法は、上述されたように、図１Ａ乃至図１Ｃに示される接合部の場合のように同一直線上ではなく、図２に示されるような角度で、端部間を２つの管１０、１２を連結するため利用することができる。図３に示される接合部４２では、小さい管１０が、大きい管１２に溶接され、このとき、より小さい管１０の軸４５が、より大きい管１２の軸１４に垂直に配位されている。この種の接続部のために、管１０、１２の接合部４２のところで、密着接合表面３４、３６の複合した湾曲に対抗して折り畳みリム２８を形成する能力は、従来の接合方法で要求される近接許容度のマッチングを無くし、接合部を作るために使用される設備の構成及び作用の両方をかなり簡素化し、有用にすることが認められよう。
【００２８】
図４Ａ及び図４Ｂは、木型接合部を形成するため連結される類似の直径の２つの管１０、１２を示している。図４Ａ及び図４Ｂは、本願発明に係る変形抵抗溶接を形成するため、１つの管１０上に長円端部を特定成形すると共に、折り畳みリム２８と連係して使用される、第２の管１２の壁を局所的に平坦にする追加の成形作業を有する接合部の一例も示している。
【００２９】
本願発明は、非管状部材を連結するため利用されてもよい。図５は、管５０のスロット４８内に溶接された、折り畳みリム２８を有する平坦な打ち抜き加工材料４６を示している。図６は、管５４に溶接された折り畳みリム２８を有するＵ字形状チャンネル５２を示し、管５４は、チャンネル５２の端部及び折り畳みリム２８を収容するためのノッチ５８を備えた、局所的に平坦化された領域５６を有する。
【００３０】
図７に示されるように、本願発明は、図１Ａ乃至図１Ｃに表された実施例の先導部３２の使用無しに、折り畳みリム２８を有する第１の部材６０を第２の部材６２に突き押し溶接するためにも使用することができる。
【００３１】
本願発明は、鋼鉄及びアルミニウムを始めとして、抵抗溶接することができる事実上任意の金属に関して利用することができることは明白であると断言できる。本願発明は、ＡＣ溶接設備、又は、いずれかの極性を持つＤＣ溶接設備のいずれかで実施することができる。本願発明は、溶接部の仕上げを容易にするため、密着接合表面上のめっきとして追加される流動材料又は充填材料を使用して、又は、他の形態で実施することができる。
【００３２】
以上要約すると、本願発明の実施例は現在のところ好ましいものとみなされるが、様々な変形及び修正を、本発明の精神及び範囲から逸脱すること無く、なすことができる。本願発明の範囲は、添付された請求の範囲で示されており、均等物の意味及び範囲内の全ての変更及び変形を包含することが意図されている。
【図面の簡単な説明】
【００３３】
【図１】図１Ａ乃至図１Ｃは、本発明の方法による、折り畳まれたリムの使用を通して端部間を同一直線状に連結された２つの管の間の溶接接合部の一例としての実施例を順番に示した断面図である。
【図２】図２は、本願発明の方法による、互いに所定の角度をなして端部間を連結された２つの管の間の溶接接合部の一例としての実施例の断面図である。
【図３】図３は、本願発明の方法による、より小さい管の軸がより大きな管の軸に垂直に配位された状態で、より大きい管に溶接されたより小さい管を示す断面図である。
【図４】図４Ａ及び図４Ｂは、本願発明の方法による、Ｔ形接合を形成するように連結された、直径が近いもの同士の２つの管を示し、追加の成形作業が、本願発明の折り畳まれたリムと連係して、一方の管上で楕円端部を提供し、第２の管の壁を局所的に平坦にするため使用された状態を示している。
【図５】図５は、本願発明に係る、管内のスロットへと溶接された、折り畳みリムを有する平坦な打ち抜きの形態の非管状部材を有する接合部における本願方法の用途を示している。
【図６】図６は、本願発明に係る、折り畳みリムを有するＵ字形状のチャンネルを示し、該チャンネルが、該チャンネルの端部及び折り畳みリムを収容するためのノッチを備えた局所的に平坦化された領域を有する管に連結された状態を示している。
【図７】図７は、折り畳みリムを有する第１の部材と、第２の部材との間の、本願発明に係る、突き押し溶接接合部を示している。
【図１】
0004405922.tif 000004
【図２】
0004405922.tif 000005
【図３】
0004405922.tif 000006
【図４Ａ】
0004405922.tif 000007
【図４Ｂ】
0004405922.tif 000008
【図５】
0004405922.tif 000009
【図６】
0004405922.tif 000010
【図７】
0004405922.tif 000011